(57)【要約】【課題】大型形状、又は複雑形状であっても、大気中での局部加熱により、接合強度が高く、耐熱性、形状安定性に優れた炭化ケイ素セラミックス接合体及び炭化ケイ素セラミックス接合体の製造方法を提供する。【解決手段】実施形態の炭化ケイ素セラミックス接合体１は、複数の炭化ケイ素セラミックスからなる被接合部材２、３と、前記被接合部材間に設けられ、前記被接合部材間を接合する接合層とを備え、前記被接合層は、二酸化ケイ素及び酸化アルミニウムを含有し、さらに酸化マグネシウム、酸化チタン、酸化亜鉛、酸化リチウム、酸化ホウ素、酸化ジルコニウム、酸化イットリウム、酸化鉄及び酸化クロムからなる群から選ばれる少なくとも１つの成分を含有するろう材からなり、レーザービームを照射して加熱される。【選択図】図１
2014094855.tif 000002
【特許請求の範囲】
【請求項１】
複数の炭化ケイ素セラミックスからなる被接合部材と、前記被接合部材間に設けられ、前記被接合部材間を接合する接合層とを備え、
前記接合層は、二酸化ケイ素及び酸化アルミニウムを含有し、さらに酸化マグネシウム、酸化チタン、酸化亜鉛、酸化リチウム、酸化ホウ素、酸化ジルコニウム、酸化イットリウム、酸化鉄及び酸化クロムからなる群から選ばれる少なくとも１つの成分を含有するろう材からなり、レーザービームを照射して加熱されたことを特徴とする炭化ケイ素セラミックス接合体。
【請求項２】
前記ろう材は、室温以上１０００℃以下の熱膨張係数が３．５×１０−６／Ｋ以上５．５×１０−６／Ｋ以下であり、融点が１２００℃以上１６００℃以下であり、かつ溶融した前記ろう材と炭化ケイ素セラミックスとの接触角が６０度未満である請求項１に記載の炭化ケイ素セラミックス接合体。
【請求項３】
前記ろう材は、二酸化ケイ素を４５〜８７質量％、酸化アルミニウムを３〜４０質量％、酸化マグネシウムを３〜３５質量％含有する請求項１又は２に記載の炭化ケイ素セラミックス接合体。
【請求項４】
前記ろう材は、二酸化ケイ素を４０〜９０質量％、酸化アルミニウムを５〜２５質量％、酸化チタンを５〜４０質量％含有する請求項１又は２に記載の炭化ケイ素セラミックス接合体。
【請求項５】
前記ろう材は、二酸化ケイ素を１５〜９０質量％、酸化アルミニウムを５〜２７質量％、酸化亜鉛を５〜７５質量％含有する請求項１又は２に記載の炭化ケイ素セラミックス接合体。
【請求項６】
前記ろう材は、二酸化ケイ素を６７〜８７質量％、酸化アルミニウムを３〜２０質量％、酸化リチウムを１０〜１３質量％含有する請求項１又は２に記載の炭化ケイ素セラミックス接合体。
【請求項７】
前記ろう材は、二酸化ケイ素を５〜９０質量％、酸化アルミニウムを５〜４２質量％、酸化ホウ素を１５〜８５質量％含有する請求項１又は２に記載の炭化ケイ素セラミックス接合体。
【請求項８】
前記ろう材は、二酸化ケイ素を８０〜９４質量％、酸化アルミニウムを３〜１０質量％、酸化ジルコニウムを３〜１０質量％含有する請求項１又は２に記載の炭化ケイ素セラミックス接合体。
【請求項９】
前記ろう材は、二酸化ケイ素を５５〜９０質量％、酸化アルミニウムを７〜２０質量％、酸化イットリウムを３〜３０質量％含有する請求項１又は２に記載の炭化ケイ素セラミックス接合体。
【請求項１０】
前記ろう材は、二酸化ケイ素を２５〜８０質量％、酸化アルミニウムを１０〜３５質量％、酸化鉄を１０〜５５質量％含有する請求項１又は２に記載の炭化ケイ素セラミックス接合体。
【請求項１１】
前記ろう材は、二酸化ケイ素を８５〜９５質量％、酸化アルミニウムを３〜１０質量％、酸化クロムを２〜５質量％含有する請求項１又は２に記載の炭化ケイ素セラミックス接合体。
【請求項１２】
前記被接合部材は、焼結炭化ケイ素、反応焼結炭化ケイ素又は炭化ケイ素をマトリックスとする複合材料からなる群から選ばれる請求項１乃至１１のいずれか１項に記載の炭化ケイ素セラミックス接合体。
【請求項１３】
前記被接合部材と前記接合層間に、ケイ素酸化物を主体とする酸化物層を有してなる
請求項１乃至１２のいずれか１項に記載の炭化ケイ素セラミックス接合体。
【請求項１４】
前記接合層は、結晶相を含むか、又はその全体が結晶化されている請求項１乃至１３のいずれか１項に記載の炭化ケイ素セラミックス接合体。
【請求項１５】
前記接合層に含まれる気孔の気孔径が１０μｍ未満である請求項１乃至１４のいずれか１項に記載の炭化ケイ素セラミックス接合体。
【請求項１６】
前記接合層の厚さは５μｍ以上９０μｍ未満である請求項１乃至１５のいずれか１項に記載の炭化ケイ素セラミックス接合体。
【請求項１７】
炭化ケイ素セラミックスからなる被接合部材間に、二酸化ケイ素及び酸化アルミニウムを含有し、さらに酸化マグネシウム、酸化チタン、酸化亜鉛、酸化リチウム、酸化ホウ素、酸化ジルコニウム、酸化イットリウム、酸化鉄及び酸化クロムからなる群から選ばれる少なくとも１つの成分を含有するろう材からなるろう材層を設け、レーザービームを照射して前記ろう材層を加熱することを特徴とする炭化ケイ素セラミックス接合体の製造方法。
【請求項１８】
複数の前記被接合部材の間に、前記ろう材又は前記ろう材を予めガラス化させたものを介設させて前記ろう材層を形成する工程と、
前記ろう材層にレーザビームを照射して１２００℃以上１７００℃以下の温度で加熱し、前記ろう材を溶融させて前記被接合部材同士をろう付けし、前記被接合部材間に接合層を形成する工程と、を有する請求項１７に記載の炭化ケイ素セラミックス接合体の製造方法。
【請求項１９】
前記ろう材として、室温以上１０００℃以下の熱膨張係数が３．５×１０−６／Ｋ以上５．５×１０−６／Ｋ以下であり、融点が１２００℃以上１６００℃以下であり、かつ溶融状態での炭化ケイ素セラミックスとの接触角が６０度未満であるろう材を使用する請求項１７又は１８に記載の炭化ケイ素セラミックス接合体の製造方法。
【請求項２０】
前記ろう材層に照射するレーザービームのビーム径は、８ｍｍ以上３０ｍｍ以下とする請求項１７乃至１９のいずれか１項に記載の炭化ケイ素セラミックス接合体の製造方法。
【請求項２１】
前記ろう材を介設する前の前記炭化ケイ素セラミックス部材の接合面に、１０Å以上２００ｎｍ以下の厚さの酸化物層を形成する工程を有する請求項１７乃至２０のいずれか１項に記載の炭化ケイ素セラミックス接合体の製造方法。
【請求項２２】
前記ろう材層を加熱する工程では、１０００℃以上１５００℃以下の温度に昇温して一旦保持した後、１２００℃以上１７００℃以下の温度に昇温する請求項１８乃至２１のいずれか１項に記載の炭化ケイ素セラミックス接合体の製造方法。
【請求項２３】
前記ろう材として、ガラス粉末と、有機溶媒及び／又は樹脂と混合してスラリー状、又はペースト状の混合物を調製した後、前記ろう材を、前記被接合部材の接合面に塗布し、この接合面同士を接合して前記ろう材を前記被接合部材で挟持する請求項１８乃至２２のいずれか１項に記載の炭化ケイ素セラミックス接合体の製造方法。
【請求項２４】
前記ろう材を挟持する前記被接合部材を固定した状態で、前記ろう材層を加熱して前記ろう材を溶融させた後、該ろう材を固化させる請求項２３に記載の炭化ケイ素セラミックス接合体の製造方法。
【発明の詳細な説明】
【技術分野】
【０００１】
本発明の実施形態は、炭化ケイ素セラミックス接合体及び炭化ケイ素セラミックス接合体の製造方法に関する。
【背景技術】
【０００２】
炭化ケイ素（ＳｉＣ）セラミックスは、耐熱性、耐食性、耐環境性、高剛性、熱安定性などの優れた性質を有することから、高温構造部材や耐摩耗性部材などとして使用されている。特に、近年ではＳｉＣセラミックスの特性を活かして、半導体製造装置用治具を始めとする半導体関連部品への実用化が進められている。さらに、原子力やガスタービンなどのエネルギー機器、ポンプ部品、メカニカルシール部品、摺動部品、熱交換器部品などの産業機器への適用化研究も進められている。
【０００３】
このため、より大型の部品やより複雑な形状を有する部品を、炭化ケイ素セラミックスを用いて作製する技術が求められている。しかしながら、セラミックス部材は一般的に焼結時にある程度の収縮を伴うことから、大型部品や複雑形状部品を作製することが困難とされている。そこで、複数のセラミックス部材を用意し、これらを連結して大型部品や複雑形状部品を作製することが試みられている。
【０００４】
セラミックス部材同士の接合方法としては、例えばホットプレス等を用いた固相接合法が知られている。また、その他の方法として、銀、チタン等の金属材料やシリコン、ガラス等の無機材料を含有するろう材を用いたろう付け、又はセラミックス前駆体などを利用した無機物焼成法などの中間材法も知られている。
【０００５】
しかしながら、固相接合法等の直接的接合法は、高温下で加圧して接合することから、接合可能なセラミックス基材の形状や寸法には制約があり、接合部材の大型化や複雑形状化には限度があった。一方、中間材法を用いた接合技術は、真空中ぬれ性に優れた金属系ろう材等を用いることで、比較的低温での接合が可能であることから、セラミックス部材の接合技術として多用されている。しかしながら、炭化ケイ素セラミックスと金属系ろう材とでは、熱膨張係数等の熱物性差が大きく、接合時や使用時に接合部の近傍において発生する熱応力が過度に増大し易く、接合体に残留応力が生じ易い。このため、脆性な炭化ケイ素セラミックスに適用すると、接合体において破損が生じ易い等の難点があった。
【０００６】
上記のような問題を解決するため、反応焼結法による炭化ケイ素を用いて、炭化ケイ素セラミックス同士を接合する技術が提案されている。ＳｉＣの反応焼結法は、例えば骨材としてのＳｉＣ粉末と炭素粉末や樹脂などとの混合物を所望の形状に成形し、この成形体をケイ素の溶融温度以上に加熱しつつ、溶融したケイ素を含浸することにより行われる。反応焼結炭化ケイ素は、被接合部材としての炭化ケイ素セラミックスに近い熱物性を有しており、また、その原料組成等により熱膨張係数を微調整することで、炭化ケイ素セラミックスの熱特性と精密にマッチングさせることが可能である。このため、反応焼結炭化ケイ素を、炭化ケイ素セラミックス部材間の接合に用いることで、接合体において高い接合強度を得られるうえ、その微細構造を制御することにより、優れた熱安定性も得られるものである。
【０００７】
しかしながら、上記した手法では、いずれも、加熱炉内で接合作業を行うことから、加熱炉より大きいサイズの接合体の製造には適用することができず、加熱炉の寸法によって、製造する接合体の寸法や形状が制限されるという問題があった。
【０００８】
そこで、加熱炉内での炉加熱でなく、大気中での局部加熱により、セラミックス部材の接合を行う技術が求められている。
【０００９】
一般に、局部加熱の熱源には、電子ビームやレーザビーム等のエネルギー密度の高いものが用いられる。このうち、電子ビームによる局部加熱は、真空チャンバー内で高真空状態で行われるため、チャンバーの寸法により、接合可能なセラミックス部材の大きさが制限される。これに対し、レーザビームによる局部加熱は、真空チャンバーを用いることなく行えることから、大気中での作業が可能であり、大型部品や複雑形状部品の製造に適している。
【００１０】
なお、炭化ケイ素セラミックスは、高温で昇華することから、金属部材の場合のように、溶接により接合を行うことは不可能である。このため、局部加熱により炭化ケイ素セラミックスの接合を行う場合には、ろう付け等の中間材法による接合方法が適用される。
【００１１】
レーザを熱源として、局部加熱によりセラミックス同士をろう付けする方法としては、例えば、炭化ケイ素等のセラミックス部材間に、レニウム箔を挟んでレーザ照射により接合する方法、対向するセラミックス間、又はセラミックスと金属部材間に、２種以上の反応物質、具体的には、チタン（Ｔｉ）と炭素（Ｃ）からなる層を介在させて接合する方法が提案されている。
【００１２】
また、金属系ろう材以外のものを用いてろう付けする方法として、セラミックス部材間に、Ｓｉ粉末又はＳｉ薄膜を介在させ、この接合部にレーザ光を照射して局所加熱することにより、セラミックス部材間を接合する方法も提案されている。
【００１３】
しかしながら、金属系ろう材やＳｉ薄膜等をろう材として用いる方法では、炭化ケイ素セラミックスとろう材との間で熱物性差が生じ易く、接合時の熱応力の増大により接合体に残留応力が生じ易く、接合体としての強度低下が生じ易いものであった。特に接合部材が大型化、複雑形状化した場合には、ろう付け時や使用時に発生する熱応力（残留応力）が過度に増大する傾向があり、接合体として求められる強度を保持するため、接合可能な炭化ケイ素セラミックス部材の寸法や形状に制約が生じるものであった。
【００１４】
さらに、炭化ケイ素セラミックスは、金属成分との反応性が高いため、金属系ろう材を用いると、ろう材中に含まれる金属成分と、炭化ケイ素セラミックスとの反応が進行し、接合部における強度低下を招き易いものであった。
【００１５】
一方、ろう材として、上記したような金属系ろう材やＳｉ薄膜等を用いた場合には、炭化ケイ素セラミックス部材と比較して、接合部の耐熱性が大幅に低下し、接合体全体としての耐熱性が低下するという問題もあった。
【００１６】
また、金属系ろう材以外のろう材を用いる方法として、セラミックス部材間を、Ｙ２Ｏ３、Ｌａ２Ｏ３、Ｓｉ３Ｎ４、ＭｇＯの混合微粉末からなるろう材を介して接合する方法が提案されている。
【００１７】
しかしながら、上記のような、セラミックス材料からなるろう材では、金属材料の場合に得られるような軟化状態を得られず、固相から直接液相に変化する。このため、大型部品や複雑形状部品の接合を行う場合には、接合部全体が液相化したときに、接合部の各部位毎に温度差が生じることがある。この場合、接合部を構成するろう材に粘性差が生じ、接合部全体の厚みを制御できない等、接合体の製造には必ずしも適しないものであった。また、上記のような酸化物を主体とするセラミックス材料は、一般に、炭化ケイ素セラミックスとのぬれ性が低いため、高温下での溶融時に気泡が発生し、接合部に気孔が生じ易いという問題があった。
【００１８】
一方、酸化イットリウム、酸化ジルコニウム、酸化アルミニウム、酸化ケイ素、シリコンを、それぞれ所定量ずつ含有するろう材を用いて、保護ガスや真空ガスを用いることなく、セラミックス部材間を接合する方法が提案されている。
【００１９】
このようなろう材を用いることで、セラミックス部材との熱特性差に起因する熱応力の発生を抑制することができ、また、セラミックス部材との反応を伴うことなく接合部を形成できることから、接合体としての強度低下を抑制することが可能である。
【００２０】
しかしながら、上記したろう材を用いた場合でも、炭化ケイ素セラミックスとの熱特性差は、必ずしも十分に低減されておらず、特に大型部品を作製する場合には、接合体において熱応力が生じ易いものであった。また、上記したろう材は、炭化ケイ素セラミックスとのぬれ性が十分でなく、この点でも、必ずしも良好な接合状態を得られないものであった。
【先行技術文献】
【特許文献】
【００２１】
【特許文献１】特開２００８−１３７８３０号公報
【特許文献２】特開２００５−２２９０５号公報
【特許文献３】米国特許第６５８６７０４号明細書
【特許文献４】米国特許第５５０３７０３号明細書
【特許文献５】特開平０７−１８７８３６号公報
【特許文献６】特開平０１−１４８７５９号公報
【特許文献７】カナダ特許第２５０１８０２号明細書
【発明の概要】
【発明が解決しようとする課題】
【００２２】
本発明が解決しようとする課題は、大型形状、又は複雑形状であっても、大気中での局部加熱により、接合強度が高く、耐熱性、形状安定性に優れた炭化ケイ素セラミックス接合体及び炭化ケイ素セラミックス接合体の製造方法を提供することである。
【課題を解決するための手段】
【００２３】
実施形態の炭化ケイ素セラミックス接合体は、複数の炭化ケイ素セラミックスからなる被接合部材と、前記被接合部材間に設けられ、前記被接合部材間を接合する接合層とを備え、前記接合層は、二酸化ケイ素及び酸化アルミニウムを含有し、さらに酸化マグネシウム、酸化チタン、酸化亜鉛、酸化リチウム、酸化ホウ素、酸化ジルコニウム、酸化イットリウム、酸化鉄及び酸化クロムからなる群から選ばれる少なくとも１つの成分を含有するろう材からなり、レーザービームを照射して加熱されたことを特徴とする。
【００２４】
実施形態の炭化ケイ素セラミックス接合体の製造方法は、炭化ケイ素セラミックスからなる被接合部材間に、二酸化ケイ素及び酸化アルミニウムを含有し、さらに酸化マグネシウム、酸化チタン、酸化亜鉛、酸化リチウム、酸化ホウ素、酸化ジルコニウム、酸化イットリウム、酸化鉄及び酸化クロムからなる群から選ばれる少なくとも１つの成分を含有するろう材からなるろう材層を設け、レーザービームを照射して前記ろう材層を加熱することを特徴とする。
【図面の簡単な説明】
【００２５】
【図１】実施形態に係る炭化ケイ素セラミックス接合体の側面図である。
【図２】図１に示す炭化ケイ素セラミックス接合体の端面図である。
【図３】図１に示す炭化ケイ素セラミックス接合体の破線で示す領域を拡大して示す図である。
【図４】図１に示す炭化ケイ素セラミックス接合体の破線で示す領域を拡大して示す図である。
【図５】実施形態に係る炭化ケイ素セラミックス接合体の製造工程を説明するための図である。
【図６】実施形態に係る炭化ケイ素セラミックス接合体の側面図である。
【図７】図６に示す炭化ケイ素セラミックス接合体の端面図である。
【図８】実施形態に係る炭化ケイ素セラミックス接合体に使用される被接合部材を示す縦断面図である。
【図９】図８に示す被接合部材の加工前の部品の概略構造を示す外形図である。
【図１０】実施形態に係る炭化ケイ素セラミックス接合体の製造工程を説明するための図である。
【発明を実施するための形態】
【００２６】
本発明に係る炭化ケイ素セラミックス接合体１の実施の形態を、図面を参照して説明する。
【００２７】
図１は、実施形態に係る炭化ケイ素セラミックス接合体の側面図であり、図２は、図１に示す炭化ケイ素セラミックス接合体の端面図であり、図３は、図１に示す炭化ケイ素セラミックス接合体の破線で示す領域を拡大して示す図である。
【００２８】
図１において、炭化ケイ素セラミックス接合体１は、円柱形状の第１のセラミックス部材２、第２のセラミックス部材３を有している。第１のセラミックス部材２、第２のセラミックス部材３は、図３で示すように、接合層４を介して接合されており、これらによって炭化ケイ素セラミックス接合体１が構成されている。なお、図１では、被接合部材として、２個のセラミックス部材２、３を用いた炭化ケイ素セラミックス接合体１を示したが、被接合部材の数は２個に限られるものではなく、３個もしくはそれ以上であってもよい。
【００２９】
接合層４は、二酸化ケイ素（ＳｉＯ２）及び酸化アルミニウム（Ａｌ２Ｏ３）を必須成分として含有し、さらに酸化マグネシウム（ＭｇＯ）、酸化チタン（ＴｉＯ２）、酸化亜鉛（ＺｎＯ）、酸化リチウム（Ｌｉ２Ｏ）、酸化ホウ素（Ｂ２Ｏ３）、酸化ジルコニウム（ＺｒＯ２）、酸化イットリウム（Ｙ２Ｏ３）、酸化鉄（Ｆｅ２Ｏ３）及び酸化クロム（Ｃｒ２Ｏ３）からなる群から選ばれる少なくとも１つを含有するろう材からなる。
【００３０】
接合層４は、ろう材からなるろう材層５（図５（ｃ）参照。）を加熱して形成したものである。接合層４の形成方法の詳細については、後に詳述する。
【００３１】
炭化ケイ素セラミックス接合体１は、第１のセラミックス部材２と接合層４との間、及び第２のセラミックス部材３と接合層４との間に、ケイ素酸化物を主体とする酸化物層６を有することが好ましい（図４参照。）。接合層４を構成するろう材は、二酸化ケイ素等の酸化物を主成分として構成されており、炭化ケイ素セラミックスに対するぬれ性が必ずしも十分でないことがある。第１、第２のセラミックス部材２、３と、接合層４との間に、ケイ素酸化物からなる酸化物層６を介在させた場合には、第１、第２のセラミックス部材２、３に対する、ろう材のぬれ性が高められる。
【００３２】
なお、酸化物層６を構成するケイ素酸化物は、第１、第２のセラミックス部材２、３に含まれるケイ素の酸化反応により形成されるものであり、第１、第２のセラミックス部材２、３を大気中に曝すか、又は酸化物層６の形成領域を大気中で加熱処理することにより形成することができる。
【００３３】
接合層４は、結晶相を含むか、又はその全体が結晶化されているものとすることが好ましい。接合層４を、結晶相を含むものとすることで、接合層４による、第１、第２のセラミックス部材２、３間の接合強度を低下させることなく、接合層４としての耐熱性を向上させることができる。
【００３４】
接合層４の強度は、接合層４に含まれる気孔径により受ける影響が大きいことから、接合層４中の気孔の気孔径は、１０μｍ未満であることが好ましい。接合層４中に、気孔径が１０μｍ以上のものが含まれると、接合層４において十分な強度が得られず、炭化ケイ素セラミックス接合体１としての強度が低下するおそれがある。接合層４に含まれる気孔の最大径は、５μｍ以下であることがより好ましい。
【００３５】
なお、本明細書において、「気孔径」とは、接合層４の任意の断面を顕微鏡、例えば光学顕微鏡、電子顕微鏡等により観察して確認された気孔、又は接合体を非破壊で、Ｘ線断層撮影装置等により接合層４を観察して確認された気孔の最大の内径の寸法である。
【００３６】
接合層４の厚さは５μｍ以上９０μｍ未満であることが好ましい。接合層４の厚さが５μｍ未満であると、第１のセラミックス部材２と第２のセラミックス部材３との間で、未接合箇所が発生し易く、また、接合層４の強度が低下し、炭化ケイ素セラミックス接合体１としての形状安定性を十分に得られないおそれがある。一方、接合層４の厚さが９０μｍ以上であると、炭化ケイ素セラミックス接合体１としての強度低下の要因となる。接合層４の厚さは、より好ましくは１０μｍ以上８０μｍ以下であり、さらに好ましくは２０μｍ以上６０μｍ以下である。
【００３７】
本実施形態では、第１のセラミックス部材２、第２のセラミックス部材３として、焼結炭化ケイ素セラミックスを適用した例について示したが、第１、第２のセラミックス部材２、３としては、例えば、反応焼結炭化ケイ素、又は炭化ケイ素をマトリックスとする複合材料を適用することができる。
【００３８】
ここで、反応焼結炭化ケイ素とは、骨材としてのＳｉＣ粉末と炭素粉末や樹脂などとの混合物を所望の形状に成形し、この成形体をケイ素の溶融温度以上に加熱しつつ、溶融したケイ素を含浸することにより製造されるものである。
【００３９】
また、炭化ケイ素をマトリックスとする複合材料とは、母体であるマトリックスに、強化材料を添加し、この強化材料をマトリック全体に分散させたものである。マトリックスとしては、焼結炭化ケイ素、反応焼結炭化ケイ素、化学気相浸透法、プリカーサ含浸分解法などのプロセスから作製されたものを用いることができる。また、マトリックスに添加する強化材料としては、粒子、ウィスカー、短繊維、長繊維から選ばれる少なくとも一を用いることができる。なお、上記のマトリックス中に強化材料を添加した複合材料の表面には、ＣＶＤ法等によりＳｉＣコーティングしたものを用いることもできる。
【００４０】
第１、第２のセラミックス部材２、３としては、同一の素材同士の組み合わせ、すなわち、焼結炭化ケイ素同士、反応焼結炭化ケイ素同士、又は炭化ケイ素をマトリックスとする複合材料同士の組み合わせで用いることも可能であるが、異なる素材同士、例えば、焼結炭化ケイ素と反応焼結炭化ケイ素、焼結炭化ケイ素と炭化ケイ素をマトリックスとする複合材料、又は反応焼結炭化ケイ素と炭化ケイ素をマトリックスとする複合材料との組み合わせで用いることができる。
【００４１】
接合層４を構成するろう材としては、室温以上１０００℃以下の熱膨張係数が３．５×１０−６／Ｋ以上５．５×１０−６／Ｋ以下であることが好ましい。室温以上１０００℃以下の熱膨張係数が上記範囲のろう材を用いることで、第１、第２のセラミックス部材２、３の熱膨張係数との差が小さく、ろう付け時や使用時に発生する熱応力が低減される。このため、第１、第２のセラミックス部材２、３の強度低下を抑制しつつ、接合層４による第１、第２のセラミックス部材２、３間の接合強度を高めることができる。また、このようなろう材を用いることで、接合時における、熱応力の増大を抑制しつつ、より大サイズ、又は複雑形状を有する炭化ケイ素セラミックス接合体１の製造に適用することができる。接合時における熱応力の発生を抑制して、より高い接合強度を得る観点から、ろう材の室温以上１０００℃以下の熱膨張係数は、好ましくは４．０×１０−６／Ｋ以上５．０×１０−６／Ｋ以下である。
【００４２】
溶融したろう材と炭化ケイ素セラミックスとの接触角は、６０度未満であることが好ましい。溶融状態での、炭化ケイ素セラミックスとの接触角が６０度未満であるろう材を用いることで、第１、第２のセラミックス部材２、３に対するろう材の密着力が高められるとともに、接合層４において、第１のセラミックス部材２、第２のセラミックス部材３との界面における気孔等の欠陥の生成を抑制することができる。ろう材の溶融状態での炭化ケイ素セラミックスに対する接触角が６０度以上であると、接合層４内で生じる気孔の気孔径が増大し易く、接合層４の強度が低下し、炭化ケイ素セラミックス接合体１において、十分な形状安定性が得られないおそれがある。接合層４における気孔等の欠陥の発生を抑制し、接合層４において高い強度を得る観点からは、溶融したろう材と炭化ケイ素セラミックスとの接触角は、５０度以下が好ましく、３０度以下がより好ましい。
【００４３】
ろう材としては、上記した成分を有するものを用いることで、室温以上１０００℃以下の熱膨張係数が３．５×１０−６／Ｋ〜５．５×１０−６／Ｋであり、溶融したろう材と炭化ケイ素セラミックスとの接触角が６０度未満であり、かつ融点が１２００℃〜１６００℃の特性を得られる。
【００４４】
ろう材としては、具体的には、例えば、二酸化ケイ素を４５〜８７質量％、酸化アルミニウムを３〜４０質量％、酸化マグネシウムを３〜３５質量％含有するもの（ＳｉＯ２−Ａｌ２Ｏ３−ＭｇＯ系ろう材）を用いることで、炭化ケイ素セラミックスとの熱膨張係数のマッチング性が良好で、かつこの炭化ケイ素セラミックスに対するぬれ性に優れており、接合強度が高く、耐熱性に優れた接合層４を得ることができる。
【００４５】
ＳｉＯ２−Ａｌ２Ｏ３−ＭｇＯ系ろう材の二酸化ケイ素の含有量が４５質量％未満若しくは８７質量％を超える場合、酸化アルミニウム含有量が３質量％未満若しくは４０質量％を超える場合、又は酸化マグネシウム含有量が３質量％未満若しくは３５質量％を超える場合には、ＳｉＯ２−Ａｌ２Ｏ３−ＭｇＯ系ろう材において、融点が１２００℃未満若しくは１６００℃超となるか、溶融したろう材と炭化ケイ素セラミックスとの接触角が６０度以上となるか、又は室温以上１０００℃以下の熱膨張係数が３．５×１０−６／Ｋ未満若しくは５．５×１０−６／Ｋ超となるおそれがある。
【００４６】
ろう材としては、例えば、二酸化ケイ素を４０〜９０質量％、酸化アルミニウムを５〜２５質量％、酸化チタンを５〜４０質量％含有するもの（ＳｉＯ２−Ａｌ２Ｏ３−ＴｉＯ２系ろう材）を用いることで、炭化ケイ素セラミックスとの熱膨張係数のマッチング性が良好で、かつこの炭化ケイ素セラミックスに対するぬれ性に優れており、接合強度が高く、耐熱性に優れた接合層４を得ることができる。
【００４７】
ＳｉＯ２−Ａｌ２Ｏ３−ＴｉＯ２系ろう材の二酸化ケイ素の含有量が４０質量％未満若しくは９０質量％を超える場合、酸化アルミニウム含有量が５質量％未満若しくは２５質量％を超える場合、又は酸化チタン含有量が５質量％未満若しくは４０質量％を超える場合には、ＳｉＯ２−Ａｌ２Ｏ３−ＴｉＯ２系ろう材において、融点が１２００℃未満若しくは１６００℃超となるか、溶融したろう材と炭化ケイ素セラミックスとの接触角が６０度以上となるか、又は室温以上１０００℃以下の熱膨張係数が３．５×１０−６／Ｋ未満若しくは５．５×１０−６／Ｋ超となるおそれがある。
【００４８】
ろう材としては、例えば、二酸化ケイ素１５〜９０質量％、酸化アルミニウム５〜２７質量％、酸化亜鉛５〜７５質量％含有するもの（ＳｉＯ２−Ａｌ２Ｏ３−ＺｎＯ系ろう材）を用いることで、炭化ケイ素セラミックスとの熱膨張係数のマッチング性が良好で、かつこの炭化ケイ素セラミックスに対するぬれ性に優れており、接合強度が高く、耐熱性に優れた接合層４を得ることができる。
【００４９】
ＳｉＯ２−Ａｌ２Ｏ３−ＺｎＯ系ろう材の二酸化ケイ素の含有量が１５質量％未満若しくは９０質量％を超える場合、酸化アルミニウム含有量が５質量％未満若しくは２７質量％を超える場合、又は酸化亜鉛含有量が５質量％未満若しくは７５質量％を超える場合には、ＳｉＯ２−Ａｌ２Ｏ３−ＺｎＯ系ろう材において、融点が１２００℃未満若しくは１６００℃超となるか、溶融したろう材と炭化ケイ素セラミックスとの接触角が６０度以上となるか、又は室温以上１０００℃以下の熱膨張係数が３．５×１０−６／Ｋ未満若しくは５．５×１０−６／Ｋ超となるおそれがある。
【００５０】
ろう材としては、例えば、二酸化ケイ素を６７〜８７質量％、酸化アルミニウムを３〜２０質量％、酸化リチウム（Ｌｉ２Ｏ）を１０〜１３質量％含有するもの（ＳｉＯ２−Ａｌ２Ｏ３−Ｌｉ２Ｏ系ろう材）を用いることで、炭化ケイ素セラミックスとの熱膨張係数のマッチング性が良好で、かつこの炭化ケイ素セラミックスに対するぬれ性に優れており、接合強度が高く、耐熱性に優れた接合層４を得ることができる。
【００５１】
ＳｉＯ２−Ａｌ２Ｏ３−Ｌｉ２Ｏ系ろう材の二酸化ケイ素の含有量が６７質量％未満若しくは８７質量％を超える場合、酸化アルミニウム含有量が３質量％未満若しくは２０質量％を超える場合、又は酸化リチウム含有量が１０質量％未満若しくは１３質量％を超える場合には、ＳｉＯ２−Ａｌ２Ｏ３−Ｌｉ２Ｏ系ろう材において、融点が１２００℃未満若しくは１６００℃超となるか、溶融したろう材と炭化ケイ素セラミックスとの接触角が６０度以上となるか、又は室温以上１０００℃以下の熱膨張係数が３．５×１０−６／Ｋ未満若しくは５．５×１０−６／Ｋ超となるおそれがある。
【００５２】
ろう材としては、例えば、二酸化ケイ素５〜９０質量％、酸化アルミニウム５〜４２質量％、酸化ホウ素１５〜８５質量％含有するもの（ＳｉＯ２−Ａｌ２Ｏ３−Ｂ２Ｏ３系ろう材）を用いることで、炭化ケイ素セラミックスとの熱膨張係数のマッチング性が良好で、かつこの炭化ケイ素セラミックスに対するぬれ性に優れており、接合強度が高く、耐熱性に優れた接合層４を得ることができる。
【００５３】
ＳｉＯ２−Ａｌ２Ｏ３−Ｂ２Ｏ３系ろう材の二酸化ケイ素の含有量が５質量％未満若しくは９０質量％を超える場合、酸化アルミニウム含有量が５質量％未満若しくは４２質量％を超える場合、又は酸化ホウ素含有量が１５質量％未満若しくは８５質量％を超える場合には、ＳｉＯ２−Ａｌ２Ｏ３−Ｂ２Ｏ３系ろう材において、融点が１２００℃未満若しくは１６００℃超となるか、溶融したろう材と炭化ケイ素セラミックスとの接触角が６０度以上となるか、又は室温以上１０００℃以下の熱膨張係数が３．５×１０−６／Ｋ未満若しくは５．５×１０−６／Ｋ超となるおそれがある。
【００５４】
ろう材としては、例えば、二酸化ケイ素を８０〜９４質量％、酸化アルミニウムを３〜１０質量％、酸化ジルコニウムを３〜１０質量％含有するもの（ＳｉＯ２−Ａｌ２Ｏ３−ＺｒＯ２系ろう材）を用いることで、炭化ケイ素セラミックスとの熱膨張係数のマッチング性が良好で、かつこの炭化ケイ素セラミックスに対するぬれ性に優れており、接合強度が高く、耐熱性に優れた接合層４を得ることができる。
【００５５】
ＳｉＯ２−Ａｌ２Ｏ３−ＺｒＯ２系ろう材の二酸化ケイ素の含有量が８０質量％未満若しくは９４質量％を超える場合、酸化アルミニウム含有量が３質量％未満若しくは１０質量％を超える場合、又は酸化ジルコニウム含有量が３質量％未満若しくは１０質量％を超える場合には、ＳｉＯ２−Ａｌ２Ｏ３−ＺｒＯ２系ろう材において、融点が１２００℃未満若しくは１６００℃超となるか、溶融したろう材と炭化ケイ素セラミックスとの接触角が６０度以上となるか、又は室温以上１０００℃以下の熱膨張係数が３．５×１０−６／Ｋ未満若しくは５．５×１０−６／Ｋ超となるおそれがある。
【００５６】
ろう材としては、例えば、二酸化ケイ素５５〜９０質量％、酸化アルミニウム７〜２０質量％、酸化イットリウム３〜３０質量％含有するもの（ＳｉＯ２−Ａｌ２Ｏ３−Ｙ２Ｏ３系ろう材）を用いることで、炭化ケイ素セラミックスとの熱膨張係数のマッチング性が良好で、かつこの炭化ケイ素セラミックスに対するぬれ性に優れており、接合強度が高く、耐熱性に優れた接合層４を得ることができる。
【００５７】
ＳｉＯ２−Ａｌ２Ｏ３−Ｙ２Ｏ３系ろう材の二酸化ケイ素の含有量が５５質量％未満若しくは９０質量％を超える場合、酸化アルミニウム含有量が７質量％未満若しくは２０質量％を超える場合、又は酸化イットリウム含有量が３質量％未満若しくは３０質量％を超える場合には、ＳｉＯ２−Ａｌ２Ｏ３−Ｙ２Ｏ３系ろう材において、融点が１２００℃未満若しくは１６００℃超となるか、溶融したろう材と炭化ケイ素セラミックスとの接触角が６０度以上となるか、又は室温以上１０００℃以下の熱膨張係数が３．５×１０−６／Ｋ未満若しくは５．５×１０−６／Ｋ超となるおそれがある。
【００５８】
ろう材としては、例えば、二酸化ケイ素２５〜８０質量％、酸化アルミニウム１０〜３５質量％、酸化鉄１０〜５５質量％含有するもの（ＳｉＯ２−Ａｌ２Ｏ３−Ｆｅ２Ｏ３系ろう材）を用いることで。炭化ケイ素セラミックスとの熱膨張係数のマッチング性が良好で、かつこの炭化ケイ素セラミックスに対するぬれ性に優れており、接合強度が高く、耐熱性に優れた接合層４を得ることができる。
【００５９】
ＳｉＯ２−Ａｌ２Ｏ３−Ｆｅ２Ｏ３系ろう材の二酸化ケイ素の含有量が２５質量％未満若しくは８０質量％を超える場合、酸化アルミニウム含有量が１０質量％未満若しくは３５質量％を超える場合、又は酸化鉄含有量が１０質量％未満若しくは５５質量％を超える場合には、ＳｉＯ２−Ａｌ２Ｏ３−Ｆｅ２Ｏ３系ろう材において、融点が１２００℃未満若しくは１６００℃超となるか、溶融したろう材と炭化ケイ素セラミックスとの接触角が６０度以上となるか、又は室温以上１０００℃以下の熱膨張係数が３．５×１０−６／Ｋ未満若しくは５．５×１０−６／Ｋ超となるおそれがある。
【００６０】
ろう材としては、例えば、二酸化ケイ素８５〜９５質量％、酸化アルミニウム３〜１０質量％、酸化クロム２〜５質量％含有するもの（ＳｉＯ２−Ａｌ２Ｏ３−Ｃｒ２Ｏ３系ろう材）を用いることで、炭化ケイ素セラミックスとの熱膨張係数のマッチング性が良好で、かつこの炭化ケイ素セラミックスに対するぬれ性に優れており、接合強度が高く、耐熱性に優れた接合層４を得ることができる。
【００６１】
ＳｉＯ２−Ａｌ２Ｏ３−Ｃｒ２Ｏ３系ろう材の二酸化ケイ素の含有量が８５質量％未満若しくは９５質量％を超える場合、酸化アルミニウム含有量が３質量％未満若しくは１０質量％を超える場合、又は酸化鉄含有量が２質量％未満若しくは５質量％を超える場合には、ＳｉＯ２−Ａｌ２Ｏ３−Ｃｒ２Ｏ３系ろう材において、融点が１２００℃未満若しくは１６００℃超となるか、溶融したろう材と炭化ケイ素セラミックスとの接触角が６０度以上となるか、又は室温以上１０００℃以下の熱膨張係数が３．５×１０−６／Ｋ未満若しくは５．５×１０−６／Ｋ超となるおそれがある。
【００６２】
上記したろう材は、各成分を上記した範囲で含有するものであれば、特に限定されないが、例えば、上記した各成分を含有する混合物に、有機溶媒又は樹脂成分を加えてスラリー状又はペースト状としたものであってもよく、上記した各成分を含有する混合物を加熱溶融した後、徐冷して粉末状にしたものに、有機溶媒又は樹脂成分を加えてスラリー状又はペースト状としたものであってもよい。この粉末体は、加熱溶融時にガラス化させたガラス粉末であってもよい。
【００６３】
以下、図５を参照して、炭化ケイ素セラミックス接合体の製造方法を説明する。なお、以下の説明では、各成分を上記した範囲で含有するように調合したろう材を、予めガラス化させたろう材を用いた場合を例に説明する。
【００６４】
まず、焼結炭化ケイ素からなる第１のセラミックス部材２、第２のセラミックス部材３を用意する。（図５（ａ）参照。）
【００６５】
なお、本実施形態では、第１、第２のセラミックス部材２、３として、焼結炭化ケイ素を用いたが、第１、第２のセラミックス部材２、３として、反応焼結炭化ケイ素、又は炭化ケイ素をマトリックスとする複合材料を用いることも可能である。
【００６６】
次いで、第１、第２のセラミックス部材２、３の接合面２Ａ、３Ａの表面には、酸化物層６を形成することが好ましい（図５中不図示。）。接合面２Ａ、３Ａに酸化物層６を形成することで、後工程において、第１、第２のセラミックス部材２、３間に介在させるろう材７の、第１、第２のセラミックス部材２、３に対する接触角が低減され、接合層４形成時における、気泡等の発生を抑制することができる。
【００６７】
酸化物層６は、具体的には、第１、第２のセラミックス部材２、３の接合面２Ａ、３Ａを、大気下で加熱処理することにより、ケイ素酸化物からなる酸化物層を形成することができる。
【００６８】
各接合面に形成する酸化物層６の厚さは、１０Å以上２００ｎｍ以下とすることが好ましい。酸化物層６の厚さが１０Å未満であると、第１、第２のセラミックス部材２、３に対するろう材７の接触角を低減する効果を十分に得られない。一方、酸化物層６の厚さが２００ｎｍを超えると、後工程において、第１、第２のセラミックス部材２、３間に介設させたろう材７が、第１、第２のセラミックス部材２、３との界面（接合面）において、良好な溶融状態を得られず、均質な接合層４を得られないおそれがある。酸化物層６の厚さは、好ましくは１０ｎｍ以上であり、より好ましくは１００ｎｍ以上である。
【００６９】
なお、酸化物層６を形成する際の加熱処理は、第１、第２のセラミックス部材２、３の接合面に形成する酸化物層の厚さに応じて、加熱温度及び加熱時間を適宜調整して行うが、概ね、１１００〜１３００℃で行うことがよい。
【００７０】
次いで、図５（ｂ）に示すように、第１、第２のセラミックス部材２、３の、酸化物層形成面（接合面）に、ろう材７を塗布し、次いで、図５（ｃ）に示すように第１、第２のセラミックス部材２、３のろう材７の塗布面同士を接合し、ろう材層５を形成する。
【００７１】
ろう材７としては、上記した各実施形態に係る組成範囲を有するように調合したろう材を融点以上の温度で加熱溶融し、気泡を除去した後、一部あるいは全部をガラス化させ、有機溶媒又は樹脂成分を添加して、スラリー状又はペースト状にしたものを用いることができる。
【００７２】
スラリー状又はペースト状のろう材７を用いて、ろう材層５を形成することで、その厚みを制御し易く、接合層４を、所望の厚みに形成できるため好ましい。
【００７３】
有機溶媒としては、例えば、アルコール系有機溶媒又はトルエン、キシレン等の芳香族系有機溶媒を用いることができ、樹脂成分としては、例えばアクリル樹脂等を用いることができる。
【００７４】
ろう材７としては、上記した理由から、室温以上１０００℃以下の熱膨張係数が３．５×１０−６／Ｋ以上５．５×１０−６／Ｋ以下であることが好ましく、また、溶融したろう材７と炭化ケイ素セラミックスとの接触角が６０度未満であることが好ましい。また、ろう材７の融点は、１２００℃以上１６００℃以下であることが好ましい。ろう材７の融点が１６００℃を超えると、基材（被接合部材）である炭化ケイ素セラミックスに高温クリープが発生し、ろう付けプロセスにおいて残留応力が発生し、接合強度が低下してしまう。一方、ろう材７の融点が１２００℃未満であると、接合層４の耐熱性が低下するおそれがある。
【００７５】
このようにして、第１、第２のセラミックス部材２、３間に挟持されたろう材層５に大気下でレーザビームＬを照射し、局部加熱する（図５（ｄ）参照。）。
【００７６】
このとき、ろう材層５を挟持する第１、第２のセラミックス部材２、３を固定した状態でレーザ照射することで、最終的に得られる接合層４の厚さを精密に制御できるため好ましい。
【００７７】
ろう材７により、第１、第２のセラミックス部材２、３を安定的にろう付けする観点から、レーザビームＬによる加熱温度は、１２００℃以上１７００℃以下で行うことが好ましい。加熱温度が１２００℃未満であると、ろう材７を十分に溶融させることができず、均質な接合層４を得られないおそれがある。一方、加熱温度が１７００℃を超えると、熱衝撃により、第１、第２のセラミックス部材２、３が損傷を受けるおそれがある。加熱温度は、より好ましくは各ろう材の各融点−２００℃以上、各融点＋２００℃以下であり、さらに好ましくは各ろう材の融点−１００℃以上融点＋１００℃以下である。
【００７８】
上記した加熱工程では、ろう材層５を１０００℃以上１５００℃以下の温度に昇温して一旦保持した後、再度昇温して、１２００℃以上１７００℃以下の温度で保持して加熱することが好ましい。照射部を１０００℃以上１５００℃以下の範囲の温度、すなわち結晶化温度で保持することにより、ろう材層５のろう材７に含まれる成分が、軟化しつつ結晶核を生成する。次いで、このろう材層５をさらに１２００℃以上１７００℃以下の範囲の温度で加熱した後、徐冷することにより、接合層４を、結晶相を含むか、又は全体が結晶相として構成されたものとして構成することができる。
【００７９】
ろう材７からなるろう材層５に照射するレーザビームＬのビーム径は、８ｍｍ以上３０ｍｍ以下とすることが好ましい。ビーム径を上記範囲として照射することで、第１、第２のセラミックス部材２、３に対して熱衝撃による損傷を与えることなく、ろう材層５を１２００℃以上１７００℃以下の範囲の温度に昇温することができ、ろう材層５を構成するろう材７を十分に溶融させることができる。３０ｍｍを超えるビーム径で照射を行っても、レーザビームＬの熱衝撃により第１、第２のセラミックス部材２、３に与える損傷の程度は、これ以下のビーム径で照射を行う場合と比較して略同等である一方、照射部を十分に昇温させ難くなり、ろう材層５において、十分な溶融状態を得られなくなるおそれがある。
【００８０】
このようにして、ろう材層５にレーザビーム照射を行い加熱処理することで、第１のセラミックス部材２及び第２のセラミックス部材３との界面で接触するろう材７が溶融して、第１、第２のセラミックス部材２、３がろう付けされるとともに、さらに加熱処理を行うことで、第１、第２のセラミックス部材２、３との界面以外の領域のろう材全体も、溶融状態となる。次いで、このろう材層５を徐冷することで、均質な接合層４を得ることができる（図５（ｅ）参照。）。
【００８１】
なお、本実施形態では、第１、第２のセラミックス部材２、３として、図１及び図２に示すような円柱部材を適用した場合を例に説明したが、本発明に適用される被接合部材としては、例えば、図６及び図７に示すような、中空円柱状のものであってもよく、図８（ａ）〜（ｃ）に示すような、カプセル形状円環部材８を適用することも可能である。なお、図８（ａ）〜（ｃ）に示すカプセル形状円環部材８は、図９（ａ）に示す外観形状を有し、かつ図９（ｂ）に示す縦断面形状を有する円環部材を、それぞれ図８（ａ）〜（ｃ）に示す形状となるように、その上部の位置で切断したものである。
【００８２】
以上、実施形態に係る炭化ケイ素セラミックス接合体の製造方法によれば、大気中での局部加熱により、炭化ケイ素セラミックス部材間に、耐熱性に優れ、かつ接合強度の高い接合層を有する炭化ケイ素セラミックス接合体を形成できる。このため、大型部品や複雑形状を有する部品についても、形状安定性に優れたものを、効率的に製造することができる。
【００８３】
以上、具体例を参照しつつ本発明の実施形態について説明したが、上記の実施例は、本発明の一例として挙げたものであり、本発明を限定するものではない。例えば、上記した炭化ケイ素セラミックス接合体の製造方法では、各原料成分を調合した混合物を予めガラス化させたろう材を用いた場合を例に説明したが、本発明の炭化ケイ素セラミックス接合体の製造方法は、ろう材として、ガラス化させていないものを用いることも可能である。また、上記の各実施形態の説明では、炭化ケイ素セラミックス接合体及び炭化ケイ素セラミックス接合体の製造方法において、本発明の説明に直接必要とされない部分等についての記載を省略したが、これらについて必要とされる各要素を適宜選択して用いることができる。
【００８４】
その他、本発明の要素を具備し、本発明の趣旨に反しない範囲で当業者が適宜設計変更しうる全ての炭化ケイ素セラミックス接合体及び炭化ケイ素セラミックス接合体の製造方法は、本発明の範囲に包含される。本発明の範囲は、特許請求の範囲及びその均等物の範囲によって定義されるものである。
【実施例】
【００８５】
以下、本発明について実施例、比較例を参照してさらに詳細な説明を行うが、本発明はこれらの実施例に限定されるものではない。
【００８６】
（実施例１）
酸化ケイ素７２質量％、酸化アルミニウム１１質量％、酸化チタン１７質量％となるように、原料成分を秤量し、混合した。
【００８７】
ついで、この原料混合物を白金製るつぼに入れて加熱溶融し、冷却してガラス化した後、粉末状にしてガラス粉末を得た。このガラス粉末を、樹脂成分（アクリル樹脂）と混合してペースト状にして、ろう材（１）を得た。このろう材（１）の熱膨張係数は、３．９×１０−６／Ｋであった。
【００８８】
次に、図１及び図２に示す形状の、常圧焼結炭化ケイ素セラミックスからなる円柱部材２、３（φ８ｍｍ×１００ｍｍ）を用意した（図５（ａ）参照。）。各円柱部材２、３の一方の端面に、上記のろう材（１）を塗布した後（図５（ｂ）参照）、それぞれの塗布面を対向させるように、各円柱部材２、３を配置し、次いで塗布面同士を接合して固定して、ろう材層５を形成した（図５（ｃ）参照）。
【００８９】
次いで、図５（ｄ）に示すように、円柱部材２、３を回転させつつ、レーザ発振器及び集光系等の光学素子を用いて、最大出力５００Ｗ、ビーム形状が１辺８ｍｍの矩形状のレーザ光Ｌを、上記したろう材層５の位置に照射し、ろう材層５を１４００℃〜１５００℃まで昇温して２分間保持した後、さらに、１５５０℃〜１６５０℃の温度に昇温して１０秒間保持して、常圧焼結炭化ケイ素からなる円柱部材２、３をろう付けした。次いでこのろう材層５を徐冷して、接合層４を有する炭化ケイ素セラミックス接合体１を得た（図５（ｅ）参照）。
【００９０】
なお、上記した温度は、レーザ光照射中のろう材層５の表面温度をサーモカメラで測定して得られた値である。
【００９１】
得られた炭化ケイ素セラミックス接合体１の接合層４の外観を、光学顕微鏡で観察したところ、気孔のない緻密な接合層４が得られており、常圧焼結炭化ケイ素からなる円柱部材２、３、及び接合層４のいずれも、チッピングやクラック等の損傷が生じておらず、形状安定性に優れた炭化ケイ素セラミックス接合体１が得られた。
【００９２】
得られた炭化ケイ素セラミックス接合体１の接合層４の非破壊検査として、Ｘ線断層撮影装置を用いて、接合層４の断層面観察を行い、気孔径の測定を行ったところ、接合層４内の気孔は、いずれも１０μｍ未満であった。
【００９３】
さらに、ＪＩＳ  Ｒ１６０１「ファインセラミックスの曲げ試験方法」に従い、得られた炭化ケイ素セラミックス接合体１から接合層４の一部を３ｍｍ×４ｍｍ×４０ｍｍで切り出し、４点曲げ試験により評価した。室温での４点曲げ強度は３４０ＭＰａであり、高温（１０００℃）での４点曲げ強度は３５０ＭＰａであった。
【００９４】
上記のように、熱膨張係数が３．５×１０−６／Ｋ以上５．５×１０−６／Ｋ以下であるろう材（１）を用いた炭化ケイ素セラミックス接合体１では、ろう材（１）と円柱部材２、３との熱膨張係数差が小さく、接合体における残留応力の発生が抑制されており、接合強度の高い接合体が得られた。また、炭化ケイ素セラミックス接合体１は、ろう材（１）と円柱部材２、３との熱膨張係数差が小さいため、高温下で繰り返し使用を行っても、接合体における残留応力の発生が抑制されており、損傷なく使用できるものであった。
【００９５】
（実施例２）
酸化ケイ素５０質量％、酸化アルミニウム２０質量％、酸化鉄３０質量％となるように、原料成分を秤量し、混合した。
【００９６】
ついで、この原料混合物を、実施例１と同様にして、加熱溶融し、冷却してガラス粉末を得た後、樹脂成分（アクリル樹脂）と混合してペースト状にして、ろう材（２）を得た。このろう材（２）の熱膨張係数は、５．２×１０−６／Ｋであった。
【００９７】
次に、図６及び図７に示す形状の、反応焼結炭化ケイ素からなる中空円柱部材２、３（φ５０ｍｍ×１００ｍｍ）を用意した（図１０（ａ）参照。）。各中空円柱部材２、３の一方の端面に、上記のろう材（２）を塗布した後（図１０（ｂ）参照）、それぞれの塗布面を対向させるように、各中空円柱部材２、３を配置し、次いで塗布面同士を接合して固定して、ろう材層５を形成した（図１０（ｃ）参照）。
【００９８】
次いで、図１０（ｄ）に示すように、中空円柱部材２、３を回転させつつ、レーザ発振器及び集光系等の光学素子を用いて、最大出力１０００Ｗ、ビーム形状が１辺１７ｍｍの矩形状のレーザ光Ｌを、上記したろう材層５の位置に照射し、ろう材層５を１０００℃〜１２００℃まで昇温して２分間保持した後、さらに、１２００℃〜１４００℃の温度に昇温して１０秒間保持して、反応焼結炭化ケイ素からなる中空円柱部材２、３をろう付けした。次いでこのろう材層５を徐冷して、接合層４を有する炭化ケイ素セラミックス接合体１を得た（図１０（ｅ）参照）。
【００９９】
なお、上記した温度は、レーザ光照射中のろう材層５の表面温度をサーモカメラで測定して得られた値である。
【０１００】
得られた炭化ケイ素セラミックス接合体１の接合層４の外観を、光学顕微鏡で観察したところ、気孔のない緻密な接合層４が得られており、反応焼結炭化ケイ素からなる中空円柱部材２、３、及び接合層４のいずれも、チッピングやクラック等の損傷が生じておらず、形状安定性に優れた炭化ケイ素セラミックス接合体１が得られた。
【０１０１】
得られた炭化ケイ素セラミックス接合体１の接合層４の非破壊検査として、実施例１と同様にして、Ｘ線断層撮影装置を用いた接合層４の断層面観察を行い、気孔径の測定を行ったところ、接合層４内の気孔は、いずれも１０μｍ未満であった。
【０１０２】
さらに、実施例１と同様にして、ＪＩＳ  Ｒ１６０１「ファインセラミックスの曲げ試験方法」に従い、得られた炭化ケイ素セラミックス接合体１から接合層４の一部を切り出し、４点曲げ試験により評価したところ、室温での４点曲げ強度は２８０ＭＰａであり、高温（１０００℃）での４点曲げ強度は２６０ＭＰａであった。
【０１０３】
上記のように、熱膨張係数が３．５×１０−６／Ｋ以上５．５×１０−６／Ｋ以下であるろう材（２）を用いた炭化ケイ素セラミックス接合体１では、ろう材（２）と中空円柱部材２、３との熱膨張係数差が小さく、ろう付け中の残留応力の発生が抑制されており、接合強度の高い接合体が得られた。また、炭化ケイ素セラミックス接合体１は、ろう材（２）と中空円柱部材２、３との熱膨張係数差が小さいため、高温での繰り返し使用においても、残留応力の発生が抑制されており、損傷なく使用であるものであった。
【０１０４】
（実施例３）
酸化ケイ素５５重量％、酸化アルミニウム２０重量％、酸化マグネシウム２５重量％となるように、原料成分を秤量し、混合した。
【０１０５】
次いで、この原料混合物を、実施例１と同様にして、加熱溶融し、冷却してガラス粉末を得た後、有機溶媒（キシレン）に分散してスラリー状にして、ろう材（３）を得た。このろう材（３）の熱膨張係数は、４．７×１０−６／Ｋであった。
【０１０６】
次に、図８（ａ）〜（ｃ）に示す３種類の形状の、化学気相浸透法で作製した炭化ケイ素長繊維複合材料からなるカプセル形状円環部材８（φ５０ｍｍ×２５０ｍｍｍ）を用意した。カプセル形状円環部材８は、それぞれ、本体部２と蓋部３の２ピースで構成されており、図８（ａ）〜（ｃ）で示すように、それぞれ、ろう付け部の形状が異なるものである。各カプセル形状円環部材８の本体部２及び蓋部３の接合面に、上記のろう材（３）を塗布した後、それぞれの塗布面を対向させるように、それぞれカプセル形状円環部材８の本体部２と蓋部３とを配置し、塗布面同士を接合して固定して、ろう材層を形成した。
【０１０７】
次いで、カプセル形状円環部材８を回転させつつ、スキャナーを用いて、最大出力２０００Ｗ、ビーム形状がφ３０ｍｍの円形状のレーザ光Ｌを、上記したろう材層の位置に照射し、ろう材層を１１００℃〜１３００℃まで昇温して２分間保持した後、さらに、１３００℃〜１５００℃以下の温度に昇温して１０秒間保持して、カプセル形状円環部材８の本体部２と蓋部３とをろう付けした。次いでこのろう材層を徐冷して、接合層を有する炭化ケイ素セラミックス接合体を得た。
【０１０８】
なお、上記した温度は、レーザ光照射中のろう材層の表面温度をサーモカメラで測定して得られた値である。
【０１０９】
得られた炭化ケイ素セラミックス接合体の接合層の外観を、光学顕微鏡で観察したところ、気孔のない緻密な接合層が得られており、カプセル形状円環部材８の本体部２及び蓋部３、並びに接合層のいずれも、チッピングやクラック等の損傷が生じておらず、形状安定性に優れた炭化ケイ素セラミックス接合体１が得られた。
【０１１０】
得られた炭化ケイ素セラミックス接合体１の接合層の非破壊検査として、実施例１と同様にして、Ｘ線断層撮影装置を用いた接合層の断層面観察を行い、気孔径の測定を行ったところ、接合層内の気孔は、いずれも１０μｍ未満であった。
【０１１１】
さらに、実施例１と同様にして、ＪＩＳ  Ｒ１６０１「ファインセラミックスの曲げ試験方法」に従い、得られた炭化ケイ素セラミックス接合体から接合層の一部を切り出し、４点曲げ試験により評価したところ、室温での４点曲げ強度は３００ＭＰａであり、高温（１０００℃）での４点曲げ強度は２８０ＭＰａであった。
【０１１２】
上記のように、熱膨張係数が３．５×１０−６／Ｋ以上５．５×１０−６／Ｋ以下であるろう材（３）を用いた炭化ケイ素セラミックス接合体では、ろう材（３）とカプセル形状円環部材８の本体部２及び蓋部３との熱膨張係数差が小さく、ろう付け中の残留応力の発生が抑制されており、接合強度の高い接合体が得られた。特に、３種類のカプセル形状円環部材８のうち、図８（ｃ）に示す形状のカプセル形状円環部材８は、図８（ａ）、図８（ｂ）のカプセル形状円環部材８と比較して、得られた接合層の気孔率が最も低くなっており、安定した接合状態を得られていた。また、炭化ケイ素セラミックス接合体１は、ろう材（３）とカプセル形状円環部材８の本体部２及び蓋部３との熱膨張係数差が小さいため、高温での繰り返し使用においても、残留応力の発生が抑制されており、損傷なく使用できるものであった。
【０１１３】
（実施例４）
酸化ケイ素５重量％、酸化アルミニウム３３重量％、酸化イットリウム６２重量％となるように、原料成分を秤量し、混合した。
【０１１４】
ついで、この原料混合物を、実施例１と同様にして、加熱溶融し、冷却してガラス粉末を得た後、樹脂成分（アクリル樹脂）と混合してペースト状にして、ろう材（４）を得た。このろう材（４）の熱膨張係数は、７．３×１０−６／Ｋであった。
【０１１５】
次に、図１及び図２に示す形状の、常圧焼結炭化ケイ素セラミックスからなる円柱部材２、３（φ８ｍｍ×１０ｍｍ）を用意した（図５（ａ）参照。）。各円柱部材２、３の一方の端面に、上記のろう材（４）を塗布した後（図５（ｂ）参照。）、それぞれの塗布面を対向させるように、各円柱部材２、３を配置し、次いで塗布面同士を接合して固定して、ろう材層５を形成した（図５（ｃ）参照）。
【０１１６】
次いで、図５（ｄ）に示すように、円柱部材２、３を回転させつつ、レーザ発振器及び集光系等の光学素子を用いて、最大出力５００Ｗ、ビーム形状が１辺８ｍｍの矩形状のレーザ光Ｌを、上記したろう材層５の位置に照射し、ろう材層５を１６００℃まで昇温して１０秒間保持して、円柱部材２、３をろう付けし、接合層４を有する炭化ケイ素セラミックス接合体１を得た（図５（ｅ）参照）。
【０１１７】
なお、上記した温度は、レーザ光照射中のろう材層５の表面温度をサーモカメラで測定して得られた値である。
【０１１８】
得られた炭化ケイ素セラミックス接合体１の接合層４の外観を、光学顕微鏡で観察したところ、気孔のない緻密な接合層４が得られており、常圧焼結炭化ケイ素からなる円柱部材２、３、及び接合層４のいずれも、チッピングやクラック等の損傷が生じておらず、形状安定性に優れた接合部材が得られた。
【０１１９】
得られた炭化ケイ素セラミックス接合体１の接合層４の非破壊検査として、実施例１と同様にして、Ｘ線断層撮影装置を用いた接合層４の断層面観察を行い、気孔径の測定を行ったところ、接合層４内の気孔は、いずれも１０μｍ未満であった。
【０１２０】
さらに、実施例１と同様にして、ＪＩＳ  Ｒ１６０１「ファインセラミックスの曲げ試験方法」に従い、得られた炭化ケイ素セラミックス接合体１から接合層４の一部を切り出し、４点曲げ試験により評価したところ、室温での４点曲げ強度は１５０ＭＰａであり、高温（１０００℃）での４点曲げ強度は６０ＭＰａであった。
【０１２１】
上記のように、ろう材（４）を用いた炭化ケイ素セラミックス接合体１では、ある程度の形状安定性が得られたものの、その熱膨張係数が５．５×１０−６／Ｋを超えていることから、ろう材（４）と円柱部材２、３との熱膨張係数差が生じており、ろう付け中の残留応力の抑制が十分でなく、実施例１〜３と比較すると、接合強度の低下が認められた。また、炭化ケイ素セラミックス接合体１は、ろう材（４）と円柱部材２、３との熱膨張係数差が生じており、高温での繰り返し使用において、残留応力の抑制が十分でなく、繰り返し使用により破損するおそれのあるものであった。
【０１２２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２３】
１…炭化ケイ素セラミックス接合体、２…第１のセラミックス部材、３…第２のセラミックス部材、２Ａ，３Ａ…接合面、４…接合層、５…ろう材層、６…酸化物層、７…ろう材、８…カプセル形状円環部材、Ｌ…レーザビーム
【図１】
2014094855.tif 000003
【図２】
2014094855.tif 000004
【図３】
2014094855.tif 000005
【図４】
2014094855.tif 000006
【図５】
2014094855.tif 000007
【図６】
2014094855.tif 000008
【図７】
2014094855.tif 000009
【図８】
2014094855.tif 000010
【図９】
2014094855.tif 000011
【図１０】
2014094855.tif 000012